(57)【特許請求の範囲】
【請求項１】
芯糸(２)に弾性糸を配し、この芯糸(２)の周囲に合成樹脂フィルムに金属を蒸着させることによって得られるラメ糸（７）を含む鞘糸(３)を巻き付ける、衣料用ストレッチラメ糸の製造方法であって、
上記の鞘糸（３）を、上記ラメ糸（７）以外からなる下ヨリ糸（４）と、上記ラメ糸（７）を含む上ヨリ糸（５）とで構成し、
上記の芯糸（２）を１．５倍〜２倍のドラフト率で引き伸ばした状態で、上記の下ヨリ糸（４）を所定方向に巻きつけたのち、これとは逆方向に上記の上ヨリ糸（５）を巻きつけてダブルカバリング構造を形成し、
上記の上ヨリ糸（５）の巻きつけの際のカバリング条件を、下記式(F1)で表される上撚り係数Ｋ１が６２４５６以上となるように設定することを特徴とする、衣料用ストレッチラメ糸の製造方法。
Ｋ１＝（ＳＳ÷Ｄ＋ＳＣ）１／２×Ｒ１      …(F1)
ここで、
ＳＳ：芯糸の繊度（ｄｔｅｘ）
ＳＣ：鞘糸全体の繊度（ｄｔｅｘ）
Ｄ  ：カバリング時の芯糸のドラフト率（倍）
Ｒ１：上ヨリ糸の撚り数（回／ｍ）
である。
【請求項２】
上記の芯糸（２）に対し上記の上ヨリ糸（５）を巻き付ける際の、芯糸（２）との間に形成されるバルーニング角（α）を３０〜５０度とした、請求項１に記載の衣料用ストレッチラメ糸の製造方法。
【請求項３】
上記の下ヨリ糸（４）の巻きつけの際のカバリング条件を、下記式(F2)で表される下撚り係数Ｋ２が上記の上撚り係数Ｋ１よりも小さい値となるように設定する、請求項１または請求項２に記載の衣料用ストレッチラメ糸の製造方法。
Ｋ２＝（ＳＳ÷Ｄ＋ＳＣ）１／２×Ｒ２      …(F2)
ここで、
Ｒ２：下ヨリ糸の撚り数（回／ｍ）。
である。
【請求項４】
上記の下撚り係数Ｋ２は、上記の上撚り係数Ｋ１の５０％以上である、請求項３に記載の衣料用ストレッチラメ糸の製造方法。
【発明の詳細な説明】
【技術分野】
【０００１】
本発明は、弾性糸を芯糸とし、その周囲にラメ糸とラメ糸以外の繊維とを配したダブルカバリング構造を有する、高被覆性を備えたストレッチラメ糸に関する。
【背景技術】
【０００２】
従来より、ストレッチ素材を得るために、芯糸としてポリウレタン系弾性繊維を用い、鞘糸となるポリアミド繊維やポリエチレンテレフタレート繊維などを一重あるいは二重に被覆したカバリング糸が、ストッキング、ソックス、インナーなど一般衣料用途に使用されてきた(例えば特許文献１参照。)。
【０００３】
これに伴い、ラメ糸についても同様に、ストレッチを持たせた素材が多々提案されている。例えば、芯糸の弾性糸に捲縮加工糸を巻き付けて、その上から金属線や箔糸を１重もしくは２重に巻き付けて電線等に用いるものが提案されている(例えば特許文献２参照、以下、従来技術１という。)。
【０００４】
また、弾性糸にラメ糸を一方向に巻き付け、その上から逆方向にその他の繊維を巻き付けたダブルカバリング構造のストレッチラメ糸についての提案もされている(例えば特許文献３参照、以下、従来技術２という。)。さらに、捲縮発現性繊維からなる芯糸にラメ糸と他の繊維とを引き揃えたものでプライもしくはシングルカバーしたストレッチラメ糸も提案されている(例えば特許文献４参照、以下、従来技術３という。)。
【先行技術文献】
【特許文献】
【０００５】
【特許文献１】特開２０００−１７８８４５号公報
【特許文献２】特開昭６１−１９４２３５号公報
【特許文献３】特開平１０−１８３３号公報
【特許文献４】特開２００３−１５５６３４号公報
【発明の概要】
【発明が解決しようとする課題】
【０００６】
上記の従来技術１に準じて製造したストレッチラメ糸では、金属箔線状物を２重に巻いた場合、電線用途として良好な被覆性が得られるものの、糸が極端に硬くなってストレッチ性が損なわれるばかりか、伸縮するうちに２重目の金属箔が糸長手方向にずれやすく、ヨリだまりを発生して美観を損なう虞がある。一方、金属箔線状物を１重に巻いた場合、被覆の際に芯糸となる弾性繊維を３倍に伸長しているため、伸縮性が良好であるものの、金属箔による被覆が乱れやすく、十分な被覆性が得られない問題があり、いずれの場合もストレッチラメ糸としては適していない。
【０００７】
一方、上記の従来技術２では、ラメ糸の上からその他の繊維を巻き付けるため、ラメ糸の一部がその他の繊維で隠れることとなる。従ってこのストレッチラメ糸は、外表面のうちラメ糸で覆われる部分が少なく、ラメ糸による被覆率を高くできないので、十分な意匠性を得ることができない問題がある。
また上記の従来技術３では、ストレッチラメ糸の外表面にラメ糸と他の繊維とが配されるため、その外表面に他の繊維が配される分、この従来技術３の場合もラメ糸による高被覆性を得ることができない問題がある。
【０００８】
本発明の技術的課題は上記の問題点を解消し、極めて被覆性に優れ、しかも所望の伸縮性を備えながら、伸縮によるラメ糸の乱れが抑制され、ヨリだまりなど発生が防止されたストレッチラメ糸とその製造方法およびそのストレッチラメ糸を用いた布帛を提供することにある。
【課題を解決するための手段】
【０００９】
本発明は上記の課題を解決するために、例えば本発明の実施の形態を示す図１から図３に基づいて説明すると、次のように構成したものである。
即ち、本発明１はストレッチラメ糸の製造方法に関し、芯糸(２)に弾性糸を配し、この芯糸(２)の周囲にラメ糸(７)を含む鞘糸(３)を巻きつける、ストレッチラメ糸の製造方法であって、上記の鞘糸(３)を、下ヨリ糸(４)と、ラメ糸(７)を含む上ヨリ糸(５)とで構成し、上記の芯糸(２)を２倍以下のドラフト率で引き伸ばした状態で、上記の下ヨリ糸(４)を所定方向に巻きつけたのち、これとは逆方向に上記の上ヨリ糸(５)を巻きつけてダブルカバリング構造を形成し、上記の上ヨリ糸(５)の巻きつけの際のカバリング条件を、下記式(F1)で表される上撚り係数Ｋ１が３００００以上となるように設定することを特徴とする。
Ｋ１＝(ＳＳ÷Ｄ＋ＳＣ)1/2×Ｒ１      …(F1)
ここでＳＳは芯糸の繊度(ｄｔｅｘ)であり、ＳＣは鞘糸全体の繊度(ｄｔｅｘ)であり、Ｄはカバリング時の芯糸のドラフト率(倍)であり、Ｒ１は上ヨリ糸の撚り数(回／ｍ)である。
【００１０】
本発明２はストレッチラメ糸に関し、芯糸(２)に弾性糸が配してあり、この芯糸(２)の周囲に、下ヨリ糸(４)と、ラメ糸(７)を含む上ヨリ糸(５)とを順に巻きつけたダブルカバリング構造を有しており、下記式(F3)で表される被覆率Ｃが９５％以上であることを特徴とする。
Ｃ＝Ｗ／(π×ｄ×cosφ)×１００      …(F3)
ここでＷは上ヨリ糸の糸幅(ｍｍ)であり、ｄはストレッチラメ糸の直径(ｍｍ)であり、φはストレッチラメ糸の長さ方向に対する上ヨリ糸の撚り角度(度)であり、πは円周率である。
【００１１】
また本発明３は布帛に関し、上記の本発明２のストレッチラメ糸(１)を用いて織成または編組したことを特徴とする。
【００１２】
上記の本発明１により製造されたストレッチラメ糸は、ラメ糸を含む上ヨリ糸の撚り係数Ｋ１が大きいため、この上ヨリ糸のラメ糸で芯糸や下ヨリ糸が十分に覆われ、例えば、ストレッチラメ糸の外表面の９５％以上がこのラメ糸で覆われる。しかも芯糸が所定のドラフト率で伸長されているため、ストレッチラメ糸として十分な伸縮性が備わっているにもかかわらず、このドラフト率が２倍以下であるため、ストレッチラメ糸が過度に伸長することがない。この結果、上ヨリ糸による被覆は伸縮に起因して乱れることが抑制され、高い被覆率が良好に維持される。
【００１３】
上記の上撚り係数Ｋ１は、具体的には上ヨリ糸の糸幅やストレッチラメ糸の直径等によっても異なるが、３００００以上であればよく、５００００以上であるとより好ましく、６００００以上であるとさらに好ましい。
【００１４】
上記のラメ糸を含む上ヨリ糸は、特定の繊度のものに限定されないが、細いほど伸縮による乱れが抑制されるので、例えば１００ｄｔｅｘ以下のものが好ましく、３０〜８０ｄｔｅｘ程度のものがより好ましい。またこの上ヨリ糸の撚り数は、大きいほど被覆率を高くできて好ましく、具体的には上ヨリ糸の繊度や芯糸の繊度、芯糸のドラフト率等によっても異なるので特定の値に限定されないが、例えば２０００〜８０００回／ｍ程度が好ましく、３０００〜６０００回／ｍ程度がより好ましい。
なおこの上ヨリ糸は、ラメ糸のみで構成してあると被覆率を高くできて好ましいが、ラメ糸が９５％以上となるように、他の繊維等を含むものであってもよい。
【００１５】
上記の芯糸は、上記の下ヨリ糸と上ヨリ糸とを巻き付ける際に２倍以下のドラフト率で引き伸ばされておればよく、このドラフト率は特定の値に限定されない。具体的には、このドラフト率は例えば１．１倍以上に設定されるが、１．５倍以上であると得られたストレッチラメ糸の伸縮性が良好となるので、より好ましい。
【００１６】
上記の芯糸に対し上記の上ヨリ糸を巻きつける際の、芯糸との間に形成されるバルーニング角は、特定の値に限定されず、上ヨリ糸や芯糸の繊度等によっても異なり、例えば２０度以上に設定される。しかしこのバルーニング角を大きくして、例えば３０〜５０度程度に設定すると、上ヨリ糸による被覆を円滑に高い被覆率にでき、より好ましい。
【００１７】
また上記の芯糸に対する下ヨリ糸のカバリングは、特定の条件に限定されないが、下記式(F2)で表される下撚り係数Ｋ２が、上記の上撚り係数Ｋ１よりも小さい値、例えば下撚り係数Ｋ２の９７％程度以下の値となるようにカバリング条件を設定すると、得られたストレッチラメ糸が伸長した際に上ヨリ糸へ過度の張力が加わることを抑制でき、被覆乱れの発生を抑制できて好ましい。
Ｋ２＝(ＳＳ÷Ｄ＋ＳＣ)1/2×Ｒ２      …(F2)
ここで、Ｒ２は下ヨリ糸の撚り数(回／ｍ)である。
【００１８】
但し上記の下撚り係数Ｋ２は、上撚り係数Ｋ１と大きく異なるとストレッチラメ糸として上ヨリ糸と下ヨリ糸のバランスが崩れるので、この下撚り係数Ｋ２は上撚り係数Ｋ１の５０％以上であるとより好ましい。
【００１９】
なお、上記の下ヨリ糸の撚り数は、上ヨリ糸の撚り数よりも小さいと、ストレッチラメ糸が伸長した際に上ヨリ糸へ過度の張力が加わることを抑制できて好ましい。この場合、下ヨリ糸のバルーニング角は、上ヨリ糸のバルーニング角よりもやや小さいと、下ヨリ糸を円滑に巻き付けることができてより好ましい。
【００２０】
上記の本発明２のストレッチラメ糸は、上記の被覆率Ｃが９５％以上であればよく、必ずしも特定の製造方法によるものに限定されない。しかしこのストレッチラメ糸を上記の本発明１の製造方法により製造すると、被覆率を容易に且つ確実に高くできて好ましい。
ここで、上記の上ヨリ糸の糸幅とは、ストレッチラメ糸の外表面に巻き付けられた時の糸幅をいい、断面が円形の場合はその直径をいうが、例えば箔糸のように薄い所定厚さとこれよりも大きい幅寸法とを備える場合はその幅寸法をいう。
【００２１】
上記のストレッチラメ糸の伸縮性の程度は特に限定されないが、伸縮性が過剰に高いと上ヨリ糸による被覆が伸縮の際に乱れる虞がある。このため、このストレッチラメ糸の伸長率は５０〜１５０％程度が好ましく、６０〜１２０％程度がさらに好ましい。このような伸長率は、上記の本発明１において、上記のドラフト率を１．５〜２倍に設定することで、容易に且つ確実に達成される。
【００２２】
上記のストレッチラメ糸の芯糸に配する糸は、弾性を備えておればよく、特定の材質のものに限定されない。具体的にこの弾性糸には、例えば、ポリウレタン系弾性繊維、ポリオレフィン系弾性繊維、天然ゴム、合成ゴム、伸縮性を有する複合繊維などを用いることができ、なかでも、その伸縮性、熱セット性、耐ガス脆化、耐薬品などの点からポリウレタン系弾性繊維が特に好ましい。
【００２３】
上記のラメ糸は、金属光沢を備えたものであればよく、金属箔などを用いてもよいが、合成樹脂フィルムに金属を蒸着させて形成してあると、安価に製造できるうえ合成樹脂フィルムを無色にすることでラメ糸を金属自体の色にでき、着色することで任意の色彩の金属光沢を備えることができるので、意匠性を良好に発揮できて好ましい。
【００２４】
上記のラメ糸を含む上ヨリ糸の撚り角度は、特定の値に限定されないが、撚り角度が大きいと被覆率を高くできるので、ストレッチラメ糸の糸径やラメ糸の糸幅によっても異なるが、例えば６０度以上が好ましく、７０度以上であるとさらに好ましい。
【００２５】
上記の本発明３の布帛は、上記の本発明２のストレッチラメ糸を用いてあればよく、ストレッチラメ糸を単独で用いて織成または編組したものであってもよく、或いは、他の糸と任意の割合で組み合わせて織成または編組したものであってもよい。この場合、他の糸は天然繊維と合成繊維のいずれであってもよく、特定の材質のものに限定されない。この他の糸は、伸縮性を備えていると布帛全体の伸縮性が良好に発揮される。しかしこの他の糸は、伸縮性が低い場合や伸縮性を備えていない場合であっても良く、上記のストレッチラメ糸を組み合わせて用いることで布帛全体としての伸縮性が発揮され、しかもラメ糸による意匠性が良好に発揮される。なお上記の織成や編組は、任意の組織構造を採用することができる。
【発明の効果】
【００２６】
本発明は上記のように構成され作用することから、次の効果を奏する。
【００２７】
(１)本発明によれば、上ヨリ糸にラメ糸が含まれており、この上ヨリ糸の撚り係数が３００００以上と大きな値であるため、ストレッチラメ糸の外表面を、例えば９５％以上の極めて高い被覆率で、ラメ糸により覆うことができ、意匠性の優れたストレッチラメ糸を得ることができる。
(２)芯糸を所定のドラフト率で引き伸ばした状態で下ヨリ糸と上ヨリ糸とを巻き付けることから、例えば伸長率が１１０〜２００％程度の、所望の伸縮性を十分に備えたストレッチラメ糸を得ることができる。
(３)上記のドラフト率は２倍以下であるので、ストレッチラメ糸が過度に伸長することが抑制され、しかも上撚り係数が大きいことから、ストレッチラメ糸の伸縮に起因して上ヨリ糸の被覆が乱れたりヨリだまりが発生したりすることを抑制でき、高い被覆率での被覆を良好に維持することができる。
(４)本発明３にあっては、外表面が高い被覆率でラメ糸により覆われた、所望の伸縮性を備えるストレッチラメ糸を用いるので、伸縮性を備えたものでありながら、意匠性の優れた布帛にすることができる。
【図面の簡単な説明】
【００２８】
【図１】本発明のストレッチラメ糸の実施形態を示す模式図である。
【図２】本発明のストレッチラメ糸の製造装置の一例を示す概略構成図である。
【図３】本発明のストレッチラメ糸の実施例の、物性対比表である。
【発明を実施するための形態】
【００２９】
以下、本発明のストレッチラメ糸の実施の形態を図面に基づき説明する。
図１に示すように、このストレッチラメ糸(１)は、芯糸(２)の周囲に鞘糸(３)が巻き付けてあり、この鞘糸(３)は下ヨリ糸(４)と上ヨリ糸(５)とからなる。即ちこのストレッチラメ糸(１)は、下ヨリ糸(４)と上ヨリ糸(５)とを順に巻きつけたダブルカバリング構造を有している。この下ヨリ糸(４)と上ヨリ糸(５)の撚り方向は、例えば下ヨリ糸(４)をＳ撚りとし、上ヨリ糸(５)をＺ撚りとするなど、互いに逆の撚り方向にしてある。
【００３０】
上記の芯糸(２)には弾性糸が配してある。一方、上記の下ヨリ糸(４)はラメ糸以外の繊維(６)からなり、合成繊維、或いは天然繊維などいかなる繊維であっても良い。なかでもこの下ヨリ糸(４)は、ストレッチラメ糸(１)の伸縮時に、上ヨリ糸(５)が糸長手方向にずれたりヨリだまりを発生したりすることを抑制する観点から、ポリエチレンテレフタレート繊維やポリアミド繊維などのウーリー加工糸(６)が好ましい。
また上記の上ヨリ糸(５)はラメ糸(７)で構成してある。このラメ糸(７)は金属光沢を備えており、例えば、ポリエステルやポリアミドなどの合成樹脂製フィルムに、銀やアルミニウムなどの金属を蒸着させ、これを所定幅に裁断して形成してある。
【００３１】
上記のラメ糸(７)で構成した上ヨリ糸(５)は、ストレッチラメ糸(１)の外表面を殆ど隙間なく被覆しており、下記式(F3)で表される被覆率Ｃが９５％以上となっている。
Ｃ＝Ｗ／(π×ｄ×cosφ)×１００      …(F3)
ここでＷは上ヨリ糸(５)の糸幅(ｍｍ)であり、ｄはストレッチラメ糸(１)の直径(ｍｍ)であり、φはストレッチラメ糸(１)の長さ方向に対する上ヨリ糸(５)の撚り角度(度)であり、πは円周率である。
【００３２】
上記の上ヨリ糸(５)の撚り角度(φ)は、小さいと高被覆率にするには上ヨリ糸(５)の糸幅(Ｗ)を大きくしなければならず、伸縮の繰り返しにより被覆が乱れ易くなる虞がある。一方、撚り角度(φ)が９０度近くになると１ｍ当りの撚り回数が大きくなり、生産性を高めることが容易でない。このためこの撚り角度(φ)は、例えば７５度など、通常は６０〜８０度の範囲内に設定してある。
【００３３】
上記の芯糸(２)は、例えば伸縮性に優れているポリウレタン弾性繊維などの弾性糸が配してあるので、上記のストレッチラメ糸(１)は所望の伸縮率を備える。しかし、過剰に伸縮すると上記の上ヨリ糸(５)による被覆が乱れ易くなるので、このストレッチラメ糸(１)の伸長率は１１０〜２００％となるように設定してある。
【００３４】
このストレッチラメ糸(１)は被覆率が高く、しかも所望の伸縮性を備えるうえ、伸縮してもラメ糸による被覆が乱れ難い。このため、このストレッチラメ糸(１)を用いて織成或いは編組した布帛は、伸縮性があるため着用性やフィット性等に優れるうえ、良好な意匠性を発揮することができ、例えばデニム生地などに好ましく用いられて１０％程度の伸縮性を備えた布帛にすることができる。
【００３５】
上記のストレッチラメ糸(１)の芯糸(２)に使用される上記の弾性糸としては、例えば、ポリウレタン系弾性繊維、ポリオレフィン系弾性繊維、天然ゴム、合成ゴム、伸縮性を有する複合繊維などを用いることができるが、その伸縮性、熱セット性、耐ガス脆化、耐薬品などの点からポリウレタン系弾性繊維が好ましい。
【００３６】
上記のポリウレタン系弾性繊維を用いる場合は、例えば、ポリマージオールと有機ジイソシアネートを主体とするイソシアネートと多官能活性水素化合物との反応で得られたポリウレタン重合体を紡糸して得られる繊維が、特に好ましい。
【００３７】
上記のポリマージオールとしては、例えば、ポリテトラメチレングリコール、ポリエチレングリコール、プロピレンエーテルグリコールのようなポリエーテルグリコール類、エチレングリコール、１，６−ヘキサンジオール、１，４−ブタンジオール、ネオペンチルグリコールなどのグリコール類の少なくとも１種と、アジピン酸、スベリン酸、アゼライン酸、セバシン酸、β−メチルアジピン酸、イソフタル酸などのジカルボン酸の少なくとも１種とを反応させて得られるポリエステルグリコール類、ポリカプロラクトングリコール、ポリヘキサメチレンジカーボネートグリコールのようなポリマージオールなどの、１種または２種以上の混合物または共重合物が例示できる。
【００３８】
前記有機ジイソシアネートとしては、例えば、４，４’−ジフェニルメタンジイソシアネート、１，５−ナフタレンジイソシアネート、１，４−フェニレンジイソシアネート、２，４−トリレンジイソシアネート、ヘキサメチレンジイソシアネート、１，４−シクロヘキサンジイソシアネート、４，４’−ジシクロヘキシルメタンジイソシアネート、イソホロンジイソシアネートのような、有機ジイソシアネートの１種または２種以上の混合物が例示できる。さらにトリイソシアネートを少量併用してもよい。
【００３９】
前記多官能活性水素化合物としては、例えば、エチレンジアミン、１，２−プロピレンジアミン、ヘキサメチレンジアミン、キシリレンジアミン、４，４’−ジフェニルメタンジアミン、ヒドラジン、１，４−ジアミノピペラジン、エチレングリコール、１，４−ブタンジオール、１，６−ヘキサンジオールなどの１種またはこれらの２種以上の混合物が例示できる。所望により、これらの化合物に、モノアミン、モノアルコールのような停止剤を少量併用してもよい。
【００４０】
前記ポリウレタン重合体には、例えば、２，６−ジテトラブチルパラクレゾール、亜リン酸エステルなどの酸化防止剤、ヒドロキシベンゾフェノン系またはヒドオキシベンゾチアゾールなどの光または紫外線吸収剤、１，１−ジアルキル置換セミカルバジド、ジチオカルバミン酸塩などのガス黄変、劣化防止剤、および／または、酸化チタン、酸化亜鉛などの白色顔料等を、適宜添加してもよい。
【００４１】
上記のポリウレタン弾性繊維などの芯糸(２)の繊度は、特定の値に限定されず、好ましくは、例えば１１０〜３３０ｄｔｅｘのものが用いられるが、用いられる布帛の用途などに応じて、これら以外の繊度のものであってもよい。
また、上記の下ヨリ糸(４)は、通常はラメ糸以外の繊維(６)が用いられ、例えばポリエチレンテレフタレート繊維とポリアミド繊維との何れか、または両方を用いてもよく、他の合成繊維や天然繊維であってもよい。これらの繊維の繊度および態様は特定のものに限定されず、用途や目的に応じて適宜選択するのが好ましい。例えば、フィラメント糸と紡績糸のいずれであってもよく、その態様は、ウーリー加工糸、もしくは先染糸等のいずれであってもよく、また、これらの複合糸であってもよい。ストレッチラメ糸(１)の伸縮時に、上ヨリ糸(５)が糸長手方向にずれたりヨリだまりを発生したりすることを抑制する観点から、なかでもウーリー加工糸が特に好ましい。ただし、いずれも撚糸加工のし易い、安定した糸条であることが好ましい。
【００４２】
次に、本発明のストレッチラメ糸の製造方法について説明する。
本発明のストレッチラメ糸(１)は、芯糸(２)に、例えば繊度が１１０〜３３０ｄｔｅｘのポリウレタン弾性繊維からなる弾性糸を用い、下ヨリ糸(４)にラメ糸以外の繊維(６)を用い、上ヨリ糸(５)にラメ糸(７)を用いて、例えば図２に示すカバリング装置(８)にて製造される。
【００４３】
即ち、図２に示すカバリング装置(８)は、二つのフィードローラ(９・10)と、下ヨリ糸(４)をカバリングするための第１スピンドル(11)、第１Ｈボビン(12)並びに第１バルーンガイド(13)と、上ヨリ糸(５)をカバリングするための第２スピンドル(14)、第２Ｈボビン(15)並びに第２バルーンガイド(16)と、デリベリローラ(17)と、ストレッチラメ糸(１)をパッケージ(18)に巻き取るワインダ(19)とを備える。
【００４４】
上記のカバリング装置(８)を用いた製造工程では、最初に、上記の第１フィードローラ(９)で給糸されたポリウレタン弾性繊維からなる芯糸(２)がこの第１フィードローラ(９)と上記の第２フィードローラ(10)との間でプレドラフトされる。そして、このプレドラフトされた芯糸(２)は、第２フィードローラー(10)とデリベリローラ(17)との間で再ドラフトされながら、下ヨリ糸(４)により、例えばＳ撚りにカバリング被覆された後、上ヨリ糸(５)により、下ヨリ糸(４)と反対方向の、例えばＺ撚りにカバリング被覆される。
【００４５】
上記のカバリングの際のドラフト率は、第１フィードローラ(９)とデリベリローラ(17)との間で引っ張られる倍率として定義され、第１フィードローラ(９)の表面速度に対するデリベリローラ(17)の表面速度の比で表される。本発明の製造方法では、上記のドラフト率が、例えば１．１倍〜２倍の範囲内に設定され、より好ましくは１．５倍〜２倍の範囲内に設定される。
【００４６】
上記の上ヨリ糸(５)の巻きつけの際、下記式(F1)で表される上撚り係数Ｋ１が、３００００以上の値となるように、上ヨリ糸(５)の撚り数などカバリング条件が設定される。
Ｋ１＝(ＳＳ÷Ｄ＋ＳＣ)1/2×Ｒ１      …(F1)
ここでＳＳは芯糸(２)の繊度(ｄｔｅｘ)であり、ＳＣは鞘糸(３)全体の繊度(ｄｔｅｘ)であり、Ｄはカバリング時の芯糸(２)のドラフト率(倍)であり、Ｒ１は上ヨリ糸(５)の撚り数(回／ｍ)である。
【００４７】
上記の上ヨリ糸(５)の撚り数(Ｒ１)は、好ましくは２０００〜８０００回／ｍの範囲内に設定され、より好ましくは３０００〜６０００回／ｍの範囲内に設定される。また上記の芯糸(２)に対し上記の上ヨリ糸(５)を巻きつける際の、芯糸(２)と上ヨリ糸(５)との間に形成されるバルーニング角(α)は、３０〜５０度の範囲内に設定してある。
【００４８】
一方、上記の下ヨリ糸(４)の巻きつけの際、下記式(F2)で表される下撚り係数Ｋ２が、上記の上撚り係数Ｋ１よりも小さい値となるように、下ヨリ糸(４)の撚り数などのカバリング条件が設定される。
Ｋ２＝(ＳＳ÷Ｄ＋ＳＣ)1/2×Ｒ２      …(F2)
ここで、Ｒ２は下ヨリ糸(４)の撚り数(回／ｍ)である。
上記の上撚り係数Ｋ１に対する下撚り係数Ｋ２の比率は、好ましくは５０〜９７％の範囲内に設定される。
【００４９】
上記の下ヨリ糸(４)の撚り数(Ｒ２)は、通常、上記の上ヨリ糸(５)の撚り数(Ｒ１)よりも小さい値に設定される。また上記の芯糸(２)に対し下ヨリ糸(４)を巻きつける際の、芯糸(２)と下ヨリ糸(４)とで形成されるバルーニング角(β)は、上記の上ヨリ糸(５)のバルーニング角(α)よりもやや小さい角度に設定してある。
【００５０】
そして上記の下ヨリ糸(４)と上ヨリ糸(５)のカバリング被覆により得られたダブルカバリング構造のストレッチラメ糸(１)は、上記のワインダ(19)により上記のパッケージ(18)に巻き取られる。
【００５１】
このようにして得られる本発明のストレッチラメ糸(１)は、単独で或いは他の糸と組み合わせて織成または編組に用いられ、意匠性と伸縮性に優れた、デニム生地などの布帛にされ、この布帛を用いて衣料等にされる。
【実施例】
【００５２】
以下、上記のカバリング装置(８)を用いて製造した実施例により、本発明をより具体的に説明する。ただし、本発明はこれら実施例により限定されるものではない。
【００５３】
［実施例１］
糸構成として、芯糸(２)に、繊度が３１０ｄｔｅｘのポリウレタン弾性糸(東レ・オペロンテックス株式会社製、ライクラ(登録商標)、タイプ１２７Ｃ)を用い、鞘糸(３)の下ヨリ糸(４)に、２４フィラメントで繊度が７８ｄｔｅｘのポリアミド繊維のウーリー加工糸を用い、上ヨリ糸(５)に、厚さ１２μｍ、幅０.２３３１ｍｍ、繊度が６０ｄｔｅｘ相当のラメ糸(泉工業株式会社製、ジョーテックススレンダー(商品名)、ポリエステルフィルムに銀を蒸着したもの)を用いた。従って、鞘糸(３)全体の繊度は１３８ｄｔｅｘである。
【００５４】
上記のカバリング装置(８)における糸加工条件は以下の通りである。
ドラフト率は１．８倍とした。第１スピンドル(11)の回転数は１００００ｒｐｍとし、下ヨリ糸(４)はＳ撚りで撚り数(Ｒ２)を３３７８０回／ｍとし、バルーニング角(β)を３１度とした。第２スピンドル(14)の回転数は１０５００ｒｐｍとし、上ヨリ糸(５)はＺ撚りで撚り数(Ｒ１)を３５４６回／ｍとし、バルーニング角(α)を３７．９度とした。
そして、上記の示す糸構成と上記の糸加工条件で糸加工し、実施例１のストレッチラメ糸(１)を得た。
【００５５】
［実施例２］
糸構成として、芯糸(２)に、繊度が１１７ｄｔｅｘのポリウレタン弾性糸(東レ・オペロンテックス株式会社製、ライクラ(登録商標)、タイプ１２７Ｃ)を用い、鞘糸(３)の下ヨリ糸(４)に、３６フィラメントで繊度が８４ｄｔｅｘのポリエチレンテレフタレート繊維のウーリー加工糸を用い、上ヨリ糸(５)に、厚さ１２μｍ、幅０.１５１５ｍｍ、繊度が３８ｄｔｅｘ相当のラメ糸(泉工業株式会社製、ジョーテックススレンダー(商品名)、ポリエステルフィルムに銀を蒸着したもの)を用いた。従って、鞘糸(３)全体の繊度は１２２ｄｔｅｘである。
【００５６】
上記のカバリング装置(８)における糸加工条件は以下の通りである。
ドラフト率は１．６５倍とした。第１スピンドル(11)の回転数は８０００ｒｐｍとし、下ヨリ糸(４)はＺ撚りで撚り数(Ｒ２)を２６９２回／ｍとし、バルーニング角(β)を３１度とした。第２スピンドル(14)の回転数は１５０００ｒｐｍとし、上ヨリ糸(５)はＳ撚りで撚り数(Ｒ１)を５０４７回／ｍとし、バルーニング角(α)を３７．９度とした。
そして、上記の示す糸構成と上記の糸加工条件で糸加工し、実施例２のストレッチラメ糸(１)を得た。
【００５７】
［実施例３］
糸構成として、芯糸(２)に、実施例１と同じポリウレタン弾性糸を用い、鞘糸(３)の下ヨリ糸(４)に、２４フィラメントで繊度が１２２ｄｔｅｘのポリアミド繊維のウーリー加工糸を用い、上ヨリ糸(５)に、厚さ２４μｍ、幅０.２０２０ｍｍ、繊度が６５ｄｔｅｘ相当のラメ糸(泉工業株式会社製、ニャル(商品名)、ポリアミドフィルムにアルミニウムを蒸着したもの)を用いた。従って、鞘糸(３)全体の繊度は１８７ｄｔｅｘである。
【００５８】
上記のカバリング装置(８)における糸加工条件は以下の通りである。
ドラフト率は１．６５倍とした。第１スピンドル(11)の回転数は１００００ｒｐｍとし、下ヨリ糸(４)はＳ撚りで撚り数(Ｒ２)を２９８０回／ｍとし、バルーニング角(β)を３１度とした。第２スピンドル(14)の回転数は１３０００ｒｐｍとし、上ヨリ糸(５)はＺ撚りで撚り数(Ｒ１)を３８７４回／ｍとし、バルーニング角(α)を３７．９度とした。
そして、上記の示す糸構成と上記の糸加工条件で糸加工し、実施例３のストレッチラメ糸(１)を得た。
【００５９】
［参考例］
糸構成として、芯糸(２)に、実施例２と同じポリウレタン弾性糸を用い、鞘糸(３)の下ヨリ糸(４)に、３６フィラメントで繊度が８４ｄｔｅｘのポリエチレンテレフタレート繊維のウーリー加工糸を用い、上ヨリ糸(５)に、厚さ１２μｍ、幅０.１５１５ｍｍ、繊度が３８ｄｔｅｘ相当のラメ糸(泉工業株式会社製、ジョーテックススレンダー(商品名)、ポリエステルフィルムに銀を蒸着したもの)を用いた。従って、鞘糸(３)全体の繊度は１２２ｄｔｅｘである。
【００６０】
上記のカバリング装置(８)における糸加工条件は以下の通りである。
ドラフト率は１．６５倍とした。第１スピンドル(11)の回転数は１００００ｒｐｍとし、下ヨリ糸(４)はＳ撚りで撚り数(Ｒ２)を１４８１回／ｍとし、バルーニング角(β)を３１度とした。第２スピンドル(14)の回転数は１３０００ｒｐｍとし、上ヨリ糸(５)はＺ撚りで撚り数(Ｒ１)を２７７０回／ｍとし、バルーニング角(α)を３７．９度とした。
そして、上記の示す糸構成と上記の糸加工条件で糸加工し、実施例４のストレッチラメ糸(１)を得た。
【００６１】
次に、上記の各実施例で得られた各ストレッチラメ糸(１)について、それぞれ下記のように上撚り係数Ｋ１と下撚り係数Ｋ２を算出した。また、各ストレッチラメ糸(１)の外径と上ヨリ糸(５)の撚り角度(φ)を顕微鏡観察により測定し、被覆率Ｃを算出した。さらに各ストレッチラメ糸(１)の伸長率と、繰り返し伸縮に対する耐ヨリズレ性を測定した。
なお各実施例において、それぞれのストレッチラメ糸(１)の物性等は、次のように測定し或いは算出した。
【００６２】
［撚り数(回／ｍ)］
ストレッチラメ糸(１)を、０．０８８３ｃＮ／ｄｔｅｘ荷重下で検撚機にて解撚し、下ヨリ糸(４)と上ヨリ糸(５)のそれぞれについて、１ｍ当たりの撚り数を５回計測し、その平均値を撚り数とした。
【００６３】
［撚り係数］
下記式にて上撚り係数Ｋ１と下撚り係数Ｋ２を算出した。
Ｋ１＝(ＳＳ÷Ｄ＋ＳＣ)1/2×Ｒ１
Ｋ２＝(ＳＳ÷Ｄ＋ＳＣ)1/2×Ｒ２
ここで、
ＳＳ：芯糸の繊度(ｄｔｅｘ)
ＳＣ：鞘糸全体の繊度(ｄｔｅｘ)
Ｄ  ：ポリウレタン弾性繊維のドラフト率(倍)
Ｒ１：上ヨリ糸の撚り数(回／ｍ)
Ｒ２：下ヨリ糸の撚り数(回／ｍ)
である。
【００６４】
［被覆率(％)］
下記式にて被覆率Ｃを算出した。
Ｃ＝Ｗ／(π×ｄ×cosφ)×１００
ここで、
Ｗ：上ヨリ糸の糸幅(ｍｍ)
ｄ：ストレッチラメ糸の直径(ｍｍ)
φ：ストレッチラメ糸の長さ方向に対する上ヨリ糸の撚り角度(度)
π：円周率
である。
【００６５】
［伸長率(％)］
１．８×１０-3ｃＮ／ｄｔｅｘ荷重下で、周長１ｍの手回し検尺器にて１０回巻のカセを５つ採取した。そして、得られた５つの試料について、自記記録装置付定速伸長型引張試験機を用い、１．８×１０-3ｃＮ／ｄｔｅｘの初荷重をかけた状態で１０ｃｍのつかみの間隔に取付け、引張速度を１０ｃｍ／ｍｉｎとして、破断するまで引き伸ばし、破断したときの伸度を測定して、その５つの値の平均を伸長率とした。
【００６６】
［繰り返し伸縮に対する耐ヨリズレ性］
０．０８８３ｃＮ／ｄｔｅｘ荷重下で試長が１０ｃｍとなるようにデマッチャー試験機(株式会社安田精機製作所製)に試験片をセットし、４０％伸長を１０，０００回繰り返した後の、ヨリズレの有無を目視により確認し、次の基準で耐ヨリズレ性を判断した。
◎：ラメ糸による被覆にズレの発生が皆無であった。
○：ラメ糸による被覆にズレが僅かに生じたが、ヨリだまりの発生は皆無であった。
△：ヨリだまりが殆どなく、被覆率の大きな低下はなかった。
×：ヨリだまりが多数発生し、下ヨリ糸や芯糸が大きく露出した。
【００６７】
上記の実施例の物性や測定結果を図３の物性対比表に示す。
この測定結果から明らかなように、本発明の実施例１〜３および参考例のストレッチラメ糸は、いずれも９６％以上の高い被覆率を備えており、しかも、適度に優れた伸縮性を備えているうえ、伸縮を繰り返してもヨリだまりの発生が殆どなく、高い耐ヨリズレ性を備えていた。
【００６８】
上記の実施形態や実施例で説明したストレッチラメ糸とその製造方法は、本発明の技術的思想を具体化するために例示したものであり、糸構成や糸加工条件等は上記の実施形態や実施例のものに限定するものではなく、本発明の特許請求の範囲内において種々の変更を加え得るものである。
【００６９】
例えば、上記の実施例では、芯糸の弾性糸として、東レ・オペロンテックス株式会社製のライクラ(登録商標)、タイプ１２７Ｃを用いた。しかし本発明では、他の市販品をはじめ、任意のポリウレタン弾性繊維や他の弾性糸を芯糸に用いてもよい。
また上記の実施形態では、下ヨリ糸にラメ糸以外の繊維(６)を用い、実施例ではポリエステル繊維とポリアミド繊維とのいずれかを用いた。しかし本発明ではこの下ヨリ糸に、例えばポリエステル繊維とポリアミド繊維とを組み合わせた繊維や、他の合成繊維、天然繊維等を用いてもよく、さらにはラメ糸を含む繊維を用いることも可能である。
また上記の実施形態や実施例では、上ヨリ糸をラメ糸で構成した。しかし本発明ではこの上ヨリ糸に、例えば繊度換算で９５％以上の、ラメ糸を含んでおればよく、ラメ糸と他の繊維等とからなるものであってもよい。
【００７０】
また上記のポリウレタン弾性繊維や下ヨリ糸、上ヨリ糸は、特定の繊度のものに限定されず、上記の実施例で用いたもの以外の繊度であってもよい。
さらに上記の実施例では、ラメ糸としてポリエステルやポリアミドの合成樹脂製フィルムに銀やアルミニウムを蒸着したものを用いた。しかし本発明のストレッチラメ糸には、他の材料の合成樹脂製フィルムや金属を用いたものであってもよいことは、言うまでもない。
【産業上の利用可能性】
【００７１】
本発明のストレッチラメ糸は、ラメ糸による被覆率が極めて高く、しかも所望の伸縮性を備えながら、伸縮による被覆の乱れを抑制して高い被覆率を維持できるので、意匠性に優れた伸縮性を備える衣料用布帛に好適である。
【符号の説明】
【００７２】
１…ストレッチラメ糸
２…芯糸
３…鞘糸
４…下ヨリ糸
５…上ヨリ糸
６…ラメ糸以外の繊維
７…ラメ糸
８…カバリング装置
９…第１フィードローラ
10…第２フィードローラ
11…第１スピンドル
12…第１Ｈボビン
13…第１バルーンガイド
14…第２スピンドル
15…第２Ｈボビン
16…第２バルーンガイド
17…デリベリローラ
18…パッケージ
19…ワインダ
ｄ…ストレッチラメ糸の直径
Ｗ…上ヨリ糸の糸幅
α…上ヨリ糸のバルーニング角
β…下ヨリ糸のバルーニング角
φ…上ヨリ糸の撚り角度
【図１】
0005866144.tif 000002
【図２】
0005866144.tif 000003
【図３】
0005866144.tif 000004